(57)【要約】【課題】            本発明は、アルミナセメントとポルトランドセメントとを水硬性成分として含むセルフレベリング材において、用いるアルミナセメントの製造ロット間で、スラリーの流動性にばらつきがなく、流動性が安定し、さらに製造時の製品歩留まりが向上した自己流動性水硬性組成物、及びこの製造方法を提案することを目的とした。【解決手段】        アルミナセメント及びポルトランドセメントとを含む水硬性成分と、減水剤及び／又は増粘剤とを含むことを特徴とする自己流動性水硬性組成物において、アルミナセメントに含まれる酸化アルミニウム量と酸化カルシウム量が下記数式（１）を満たすアルミナセメントを用いることを特徴とする自己流動性水硬性組成物を提供すること。  【数１】2006240899.tif 000017【選択図】          なし【特許請求の範囲】
【請求項１】
アルミナセメント及びポルトランドセメントとを含む水硬性成分と、減水剤及び／又は増粘剤とを含むことを特徴とする自己流動性水硬性組成物において、
アルミナセメントに含まれる酸化アルミニウム量と酸化カルシウム量が下記数式（１）を満たすアルミナセメントを用いることを特徴とする自己流動性水硬性組成物。
【数１】
2006240899.tif 000014
【請求項２】
ポルトランドセメントは、ポルトランドセメント１００質量％中に含まれる遊離酸化カルシウム量が１．２３質量％以下のポルトランドセメントを用いることを特徴とする請求項１に記載の自己流動性水硬性組成物。
【請求項３】
水硬性成分は、ポルトランドセメント１０〜１００質量％（但し、１００質量％を除く）、アルミナセメント０〜９０質量％（但し、０質量％を除く）及び石膏０〜９０質量％（但し、９０質量％を除く）（但し、ポルトランドセメント、アルミナセメント及び石膏の合計は１００質量％である。）であることを特徴とする請求項１又は請求項２に記載の自己流動性水硬性組成物。
【請求項４】
自己流動性水硬性組成物は、さらに無機成分を含み、
水硬性成分１００質量部に対し、無機成分が１０〜３５０質量部を含むことを特徴とする請求項１〜３のいずれか１項に記載の自己流動性水硬性組成物。
【請求項５】
自己流動性水硬性組成物は、さらに凝結調整剤を含むことを特徴とする請求項１〜４のいずれか１項に記載の自己流動性水硬性組成物。
【請求項６】
アルミナセメント及びポルトランドセメントとを含む水硬性成分と、減水剤及び／又は増粘剤を配合することを特徴とする自己流動性水硬性組成物の製造方法において、
アルミナセメントに含まれる酸化アルミニウム量（Ａｌ２Ｏ３）及び酸化カルシウム量（ＣａＯ）を測定し、
酸化アルミニウム量と酸化カルシウム量が数式（１）を満たすアルミナセメントを用いることを特徴とする自己流動性水硬性組成物の製造方法。
【数２】
2006240899.tif 000015
【請求項７】
アルミナセメント及びポルトランドセメントとを含む水硬性成分と、減水剤及び／又は増粘剤を配合することを特徴とする自己流動性水硬性組成物の製造方法において、
アルミナセメントに含まれる酸化アルミニウム量（Ａｌ２Ｏ３）及び酸化カルシウム量（ＣａＯ）並びに、ポルトランドセメントに含まれる遊離酸化カルシウム量を測定し、
酸化アルミニウム量と酸化カルシウム量が数式（１）を満たすアルミナセメントを用い、ポルトランドセメント１００質量％中に１．２３質量％以下の遊離酸化カルシウム量を含むポルトランドセメントを用いることを特徴とする自己流動性水硬性組成物の製造方法。
【数３】
2006240899.tif 000016
【請求項８】
水硬性成分は、ポルトランドセメント１０〜１００質量％（但し、１００質量％を除く）、アルミナセメント０〜９０質量％（但し、０質量％を除く）及び石膏０〜９０質量％（但し、９０質量％を除く）（但し、ポルトランドセメント、アルミナセメント及び石膏の合計は１００質量％である。）であることを特徴とする請求項６又は請求項７に記載の自己流動性水硬性組成物の製造方法。
【請求項９】
自己流動性水硬性組成物は、さらに無機成分を含み、
水硬性成分１００質量部に対し、無機成分が１０〜３５０質量部を含むことを特徴とする請求項６〜８のいずれか１項に記載の自己流動性水硬性組成物の製造方法。
【請求項１０】
自己流動性水硬性組成物は、さらに凝結調整剤を含むことを特徴とする請求項６〜９のいずれか１項に記載の自己流動性水硬性組成物の製造方法。
【請求項１１】
自己流動性水硬性組成物は、さらに細骨材を含み、
細骨材が、水硬性成分１００質量部に対し、５０〜５００質量部を含むことを特徴とする請求項６〜１０のいずれか１項に記載の自己流動性水硬性組成物の製造方法物。
【請求項１２】
水硬性成分１００質量部に対して、減水剤０．０１〜１質量部及び／又は増粘剤０．０５〜１質量部含むことを特徴とする請求項６〜１１のいずれか１項に記載の自己流動性水硬性組成物の製造方法。
【請求項１３】
セルフレベリング性のＳＬ比（Ｌ３０／Ｌ０）が０．９以上であることを特徴とする請求項６〜１３のいずれか１項に記載の自己流動性水硬性組成物の製造方法。
【請求項１４】
請求項１〜５に記載の自己流動性水硬性組成物、及び請求項６〜１３に記載の自己流動性水硬性組成物の製造方法より製造された自己流動性水硬性組成物と、水とを含む配合物の硬化体からなることを特徴とするコンクリート硬化体。
【発明の詳細な説明】
【技術分野】
【０００１】
本発明は、一般建築物の主に床下地調整に使用できる自己流動性の優れるセルフレベリング材として用いることができる、アルミナセメントとポルトランドセメントとを含む水硬性成分を用いた自己流動性水硬性組成物及びその製造方法、及びこの自己流動性水硬性組成物及びその製造方法より製造された自己流動性水硬性組成物と、水とを含む配合物の硬化体からなるコンクリート硬化体に関する。
【背景技術】
【０００２】
セルフレベリング性の自己流動性水硬性組成物として、特許文献１にアルミナセメント、ポルトランドセメント、石膏、高炉スラグからなる水硬性成分と、リチウム塩とホウ酸化合物よりなる凝結調整剤と、減水剤と、増粘剤とからなる組成物が開示されている。
特許文献２には、アルミナセメント、ポルトランドセメント、石膏、高炉スラグからなる水硬性成分と、減水剤と、増粘剤とからなる組成物が開示されている。
特許文献３には、カルシウムアルミネート、ポリアクリル酸類、及びホウ酸類を含有してなるセメント組成物が開示されている。
【０００３】
【特許文献１】特開２０００−２１１９６１号
【特許文献２】特開２０００−３０２５１９号
【特許文献３】特開平６−１５７０９７号
【発明の開示】
【発明が解決しようとする課題】
【０００４】
セルフレベリング性の自己流動性水硬性組成物（セルフレベリング材）は、水と混練して流し込むだけで面精度の優れた平面を形成できるため、その自己平滑性を利用してコンクリート構造物の表面仕上げ作業の省力化、効率化のため、建築用左官工事仕上げ工法を主体として広く普及している。
セルフレベリング材は、アルミナセメントとポルトランドセメントなどの水硬性成分と、減水剤及び／又は増粘剤などの添加剤とを配合して製造され、高い流動性と、高精度に平滑な面を有することが必須の要件である。
しかしアルミナセメントを水硬性成分の一成分として用いる場合、アルミナセメントの製造ロット間で、水と配合して得られるスラリーの流動性にばらつきが認められ、そのため、製品歩留まりが悪くなり、生産性及び経済性に問題が生じる。
【０００５】
本発明は、アルミナセメントとポルトランドセメントとを水硬性成分として含むセルフレベリング材において、用いるアルミナセメントの製造ロット間で、スラリーの流動性にばらつきがなく、流動性が安定し、さらに製造時の製品歩留まりが向上した自己流動性水硬性組成物、及びこの製造方法を提案することを目的とした。
【課題を解決するための手段】
【０００６】
本発明の第一は、アルミナセメント及びポルトランドセメントとを含む水硬性成分と、減水剤及び／又は増粘剤とを含むことを特徴とする自己流動性水硬性組成物において、
アルミナセメントに含まれる酸化アルミニウム量と酸化カルシウム量が下記数式（１）を満たすアルミナセメントを用いることを特徴とする自己流動性水硬性組成物を提供することである。
【数１】
2006240899.tif 000002
【０００７】
本発明の第一の自己流動性水硬性組成物の好ましい態様を以下に示す。好ましい態様は複数組み合わせることができる。
１）水硬性成分は、ポルトランドセメント１０〜１００質量％（但し、１００質量％を除く）、アルミナセメント０〜９０質量％（但し、０質量％を除く）及び石膏０〜９０質量％（但し、９０質量％を除く）（但し、ポルトランドセメント、アルミナセメント及び石膏の合計は１００質量％である。）であること。
２）ポルトランドセメントは、ポルトランドセメントに含まれる遊離酸化カルシウム量が１．２３質量％以下のポルトランドセメントを用いること。
３）自己流動性水硬性組成物は、さらに無機成分を含むこと。特に自己流動性水硬性組成物は、水硬性成分１００質量部に対し、無機成分を１０〜３５０質量部含むこと。
４）自己流動性水硬性組成物は、さらに細骨材を含むこと。特に自己流動性水硬性組成物は、水硬性成分１００質量部に対し、細骨材を５０〜５００質量部含むこと。
５）自己流動性水硬性組成物は、さらに凝結調整剤を含むこと。特に自己流動性水硬性組成物は、水硬性成分１００質量部に対し、凝結調整剤０．０５〜５質量部を含むこと。
６）水硬性成分１００質量部に対して、減水剤０．０１〜１質量部及び／又は増粘剤０．０５〜１質量部含むこと。
７）自己流動性水硬性組成物は、さらに消泡剤を含むこと。特に自己流動性水硬性組成物は、水硬性成分１００質量部に対し、消泡剤２質量部以下を含むこと。
８）セルフレベリング性のＳＬ比（Ｌ３０／Ｌ０）が０．９以上であること。
【０００８】
本発明の第ニは、アルミナセメント及びポルトランドセメントとを含む水硬性成分と、減水剤及び／又は増粘剤を配合することを特徴とする自己流動性水硬性組成物の製造方法において、
アルミナセメントに含まれる酸化アルミニウム量（Ａｌ２Ｏ３）及び酸化カルシウム量（ＣａＯ）を測定し、
酸化アルミニウム量と酸化カルシウム量が数式（１）を満たすアルミナセメントを用いることを特徴とする自己流動性水硬性組成物の製造方法を提供することである。
【数２】
2006240899.tif 000003
【０００９】
好ましくは本発明の第ニは、アルミナセメント及びポルトランドセメントとを含む水硬性成分と、減水剤及び／又は増粘剤を配合することを特徴とする自己流動性水硬性組成物の製造方法において、
アルミナセメントに含まれる酸化アルミニウム量（Ａｌ２Ｏ３）及び酸化カルシウム量（ＣａＯ）並びに、ポルトランドセメントに含まれる遊離酸化カルシウム量を測定し、
酸化アルミニウム量と酸化カルシウム量が数式（１）を満たすアルミナセメントを用い、ポルトランドセメント１００質量％中に１．２３質量％以下の遊離酸化カルシウム量を含むポルトランドセメントを用いるることを特徴とする自己流動性水硬性組成物の製造方法を提供することである。
【数３】
2006240899.tif 000004
【００１０】
本発明の第二の自己流動性水硬性組成物の製造方法の好ましい態様を以下に示す。好ましい態様は複数組み合わせることができる。
１）水硬性成分は、ポルトランドセメント１０〜１００質量％（但し、１００質量％を除く）、アルミナセメント０〜９０質量％（但し、０質量％を除く）及び石膏０〜９０質量％（但し、９０質量％を除く）（但し、ポルトランドセメント、アルミナセメント及び石膏の合計は１００質量％である。）であること。
２）自己流動性水硬性組成物は、さらに無機成分を含むこと。特に自己流動性水硬性組成物は、水硬性成分１００質量部に対し、無機成分を１０〜３５０質量部含むこと。
３）自己流動性水硬性組成物は、さらに細骨材を含むこと。特に自己流動性水硬性組成物は、水硬性成分１００質量部に対し、細骨材を５０〜５００質量部含むこと。
４）自己流動性水硬性組成物は、さらに凝結調整剤を含むこと。特に自己流動性水硬性組成物は、水硬性成分１００質量部に対し、凝結調整剤０．０５〜５質量部を含むこと。
５）水硬性成分１００質量部に対して、減水剤０．０１〜１質量部及び／又は増粘剤０．０５〜１質量部含むこと。
６）自己流動性水硬性組成物は、さらに消泡剤を含むこと。特に自己流動性水硬性組成物は、水硬性成分１００質量部に対し、消泡剤２質量部以下を含むこと。
７）セルフレベリング性のＳＬ比（Ｌ３０／Ｌ０）が０．９以上であること。
【００１１】
本発明においてアルミナセメントに含まれる酸化アルミニウム量（Ａｌ２Ｏ３）及び酸化カルシウム量（ＣａＯ）とは、ＪＩＳ  Ｒ・２５２２−１９９５の「耐火物用アルミナセメントの化学分析方法」に記載の方法を適用して求める値である。
但し、測定に用いるアルミナセメントの重量を１００％とする。
【００１２】
本発明においてポルトランドセメントに含まれる遊離酸化カルシウム量とは、セメント協会標準試験方法ＪＣＡＳ  Ｉ−０１−１９９７の「遊離酸化カルシウムの定量方法  グリセリン−アルコール法（Ｂ法）」に記載の方法を適用して求める値である。そのため本発明の遊離酸化カルシウム量は、遊離酸化カルシウム量とともに水酸化カルシウムの定量値も含む値である。
但し、測定に用いるポルトランドセメントの重量を１００％とする。
【００１３】
本発明の第三は、本発明の第一の自己流動性水硬性組成物及び、本発明の第ニの自己流動性水硬性組成物の製造方法より製造された自己流動性水硬性組成物と、水とを含む配合物の硬化体からなることを特徴とするコンクリート硬化体を提供することである。
【発明の効果】
【００１４】
本発明の自己流動性水硬性組成物は、アルミナセメントに含まれる酸化アルミニウム量と酸化カルシウム量とが特定の割合で含むものを用いることにより、セルフレベリング材スラリーの流動性の安定した製品が得られ、製造ロット間での品質が安定し、生産時の歩留まりが向上し、その結果生産性、経済性及び品質の優れる自己流動性水硬性組成物の製造方法である。
【００１５】
特に本発明の自己流動性水硬性組成物では、水硬性成分の必須成分として用いるポルトランドセメントがポルトランドセメント１００質量％中に含まれる遊離酸化カルシウム量が１．２３質量％以下のものと併用して用いることにより、さらにセルフレベリング材スラリーの流動性の安定した製品が得られ、製造ロット間での品質が安定し、生産時の歩留まりが向上し、その結果生産性、経済性及び品質の優れる。
【００１６】
本発明の自己流動性水硬性組成物の製造方法は、アルミナセメントとポルトランドセメントとを含む水硬性成分を用いる自己流動性水硬性組成物を製造する上で、アルミナセメントに含まれる酸化アルミニウム量及び酸化カルシウム量を測定する工程を加え、アルミナセメントとして、アルミナセメントに含まれる酸化カルシウム量と酸化アルミニウム量とが特定割合の範囲のものを用いることにより、セルフレベリング材スラリーの流動性の安定した製品が得られ、製造ロット間での品質が安定し、生産時の歩留まりが向上し、その結果生産性、経済性及び品質の優れる自己流動性水硬性組成物の製造方法である。
特に本発明の自己流動性水硬性組成物の製造方法では、水硬性成分の必須成分として用いるポルトランドセメントがポルトランドセメント１００質量％中に含まれる遊離酸化カルシウム量が１．２３質量％以下のものを配合することにより、さらにセルフレベリング材スラリーの流動性の安定した製品が得られ、製造ロット間での品質が安定し、生産時の歩留まりが向上し、その結果生産性、経済性及び品質の優れる製造方法を提供することができる。
【発明を実施するための最良の形態】
【００１７】
本発明の自己流動性水硬性組成物及び本発明の自己流動性水硬性組成物の製造方法において、数式（１）の（Ｘ／Ｙ）の値が、１．０５以上であり、好ましくは１．０６以上であり、さらに好ましくは１．０７以上であり、より好ましくは１．０９以上であり、特に好ましくは１．１０以上では優れた効果が得られる。
【数４】
2006240899.tif 000005
【００１８】
水硬性成分は、酸化アルミニウム量と酸化カルシウム量が数式（１）を満たすアルミナセメントと、ポルトランドセメントとを含み、さらに必要に応じて石膏を含むことができる。
特にポルトランドセメントは、ポルトランドセメント１００質量％中に含まれる遊離酸化カルシウム量を１．２３質量％以下のポルトランドセメントを用いることが、さらに優れた効果を有するために好ましい。
水硬性成分は、酸化アルミニウム量と酸化カルシウム量が数式（１）を満たすアルミナセメントと、ポルトランドセメント、好ましくは遊離酸化カルシウム量が１．２３質量％以下を含むポルトランドセメントとの２成分を含み、
さらに酸化アルミニウム量と酸化カルシウム量が数式（１）を満たすアルミナセメントと、ポルトランドセメント、好ましくは遊離酸化カルシウム量が１．２３質量％以下を含むポルトランドセメントと、さらに石膏との３成分を含むものである。
水硬性成分は、
好ましくはポルトランドセメント１０〜１００質量％（但し、１００質量％を除く）、アルミナセメント０〜９０質量％（但し、０質量％を除く）及び石膏０〜９０質量％（但し、９０質量％を除く）であり、
さらに好ましくはポルトランドセメント１０〜１００質量％（但し、１００質量％を除く）、アルミナセメント０〜８０質量％（但し、０質量％を除く）及び石膏０〜７０質量％であり、
より好ましくはポルトランドセメント１０〜１００質量％（但し、１００質量％を除く）、アルミナセメント０〜７０質量％（但し、０質量％を除く）及び石膏０〜６０質量％であり、
特に好ましくはポルトランドセメント２０〜１００質量％（但し、１００質量％を除く）、アルミナセメント０〜６０質量％（但し、０質量％を除く）及び石膏０〜５０質量％である（但し、ポルトランドセメント、アルミナセメント及び石膏の合計は１００質量％である。）２成分又は３成分を含むものを用いることができる。
【００１９】
水硬性成分は、ポルトランドセメント１００質量％中に含まれる遊離酸化カルシウム量が、好ましくは１．２３質量％以下、さらに好ましくは１．１０質量％以下、より好ましくは１．０８質量％以下、特に好ましくは１．００質量％以下のポルトランドセメントを用いることにより、製造ロット間での品質が安定し、生産時の歩留まりが向上し、その結果生産性、経済性及び品質の優れる自己流動性水硬性組成物を製造することができる。
【００２０】
アルミナセメントは鉱物組成が異なるものが数種知られ市販されており、何れも主成分はモノカルシウムアルミネート（ＣＡ）であるが、強度および着色性の面からは、ＣＡ成分が多く且つＣ４ＡＦ等の少量成分が少ないアルミナセメントが好ましい。
アルミナセメントは、アルミナセメント中に含まれる酸化アルミニウム量（Ａｌ２Ｏ３）は、アルミナセメント中好ましくは３５〜５０質量％、さらに好ましくは３６〜４５質量％、特に好ましくは３８〜４０質量％のものを用いることができる。
アルミナセメントは、アルミナセメント中に含まれる酸化カルシウム量（ＣａＯ）は、アルミナセメント中好ましくは３３〜４０質量％、さらに好ましくは３３〜３９質量％、特に好ましくは３４〜３８質量％のものを用いることができる。
【００２１】
ポルトランドセメントは、普通ポルトランドセメント、早強ポルトランドセメントなどを用いるができる。水硬性成分としてポルトランドセメントを用いることにより、コスト低減に効果が認められ好ましい。
【００２２】
石膏は、無水、半水等の各石膏がその種を問わず１種又は２種以上の混合物として使用できる。石膏は急硬性であり、また、硬化後の寸法安定性保持成分として働くものである。
【００２３】
本発明の自己流動性水硬性組成物は、必要に応じて無機成分を本発明の特性を損なわない範囲で含むことができる。
無機成分としては、高炉スラグなどのスラグ、シリカフューム、シリカダスト、フライアッシュなどを用いることができる。
本発明の自己流動性水硬性組成物において、無機成分は、水硬性成分１００質量部に対して、１０〜３５０質量部、好ましくは３０〜３００質量部、さらに好ましくは４０〜２５０質量部、より好ましくは５０〜２００質量部、特に好ましくは６０〜１５０質量部を含むことができる。
特に無機成分としては、高炉スラグが好ましく、乾燥収縮による硬化体の耐クラック性を高めるだけでなく、アルミナセメントの硬化体強度を向上させる効果も有している。
高炉スラグは、ＪＩＳ・Ａ−６２０６に規定されるブレーン比表面積３０００ｃｍ２／ｇ以上のものを用いることができる。
【００２４】
本発明の自己流動性水硬性組成物において、必要に応じて細骨材を本発明の特性を損なわない範囲で含むことができる。
細骨材としては、粒径２ｍｍ以下の骨材、好ましくは粒径０．１〜２ｍｍの骨材、さらに好ましくは粒径０．２〜２ｍｍの骨材、特に好ましくは０．３〜２ｍｍの骨材を主成分としている。
細骨材としては、珪砂、川砂、海砂、アルミナクリンカー、シリカ粉、粘土鉱物、廃ＦＣＣ触媒、石灰石などの無機質材、ウレタン砕、ＥＶＡフォーム、発砲樹脂などの樹脂粉砕物などを用いることができる。
特に細骨材としては、珪砂、川砂、海砂、石英粉末、アルミナクリンカーなどが好ましく用いることが出来る。
細骨材の粒径は、ＪＩＳ  Ｚ−８８０１で規定される呼び寸法の異なる数個のふるいを用いて測定する。
本発明の自己流動性水硬性組成物において、細骨材は、水硬性成分１００質量部に対し５０〜５００質量部、好ましくは１００〜４００質量部、さらに好ましくは１１０〜３５０質量部、より好ましくは１２０〜３３０質量部、特に好ましくは１５０〜３００質量部含むことができる。
【００２５】
自己流動性水硬性組成物は、必要に応じて本発明の特性を損なわない範囲で消泡剤、凝結促進剤や凝結遅延剤などの凝結調整剤、エマルジョン（粉体状を含む）などを少なくとも１成分含むことができる。
【００２６】
増粘剤は、セルロース系、蛋白質系、ラテックス系、および水溶性ポリマー系などを用いることが出来、特にセルロース系などを用いることが出来る。
増粘剤の添加量は、本発明の特性を損なわない範囲で添加することができ、水硬性成分１００質量部に対して０．０５〜１質量部、さらに０．１〜０．７質量部、特に０．２〜０．５質量部含むことが好ましい。増粘剤の添加量が多くなると、流動性の低下を招く恐れがあり好ましくない。
増粘剤及び消泡剤を併用して用いることは、骨材分離の抑制、気泡発生の抑制、硬化体表面の改善に好ましい効果を与え、セルフレベリング材としての特性を向上させるために好ましい。
【００２７】
減水剤（流動化剤）は、ナフタレン系、メラミン系、ポリカルボン酸系など市販又は公知のものを用いることが出来、併用する増粘剤との最適な組合わせとなるのは、ポリカルボン酸系が好ましい。
減水剤の添加量は、本発明の特性を損なわない範囲で添加することができ、水硬性成分１００質量部に対して０．０１〜１質量部、さらに０．０２〜０．５質量部、特に０．０５〜０．２質量部が好ましい。
【００２８】
消泡剤は、シリコン系、アルコール系、ポリエーテル系、鉱油系などの合成物質又は植物由来の天然物質など、公知のものを用いることが出来、これらは単独で又は２種以上を混合して使用することができる。
消泡剤の添加量は、本発明の特性を損なわない範囲で添加することができ、水硬性成分１００質量部に対して、２質量部以下、さらに１質量部以下、特に０．２質量部以下が好ましい。消泡剤の添加量は、上記より多く添加する場合、消泡効果の向上がみとめられない場合がある。
【００２９】
凝結調整剤は、凝結促進を行う成分である凝結促進剤、凝結遅延を行う成分である凝結遅延剤などを、各々単独で、又は双方を併用して、本発明の特性を損なわない範囲で用いることが出来る。
自己流動性水硬性組成物において、凝結調整剤は、水硬性成分１００質量部に対して、好ましくは５質量部以下、さらに好ましくは０．０５〜５質量部、より好ましくは０．１〜２質量部の範囲で添加することができる。
【００３０】
凝結促進剤としては、公知の凝結促進剤を用いることが出来る。凝結促進剤の一例として、炭酸リチウム、塩化リチウム、硫酸リチウム、硝酸リチウム、水酸化リチウム、酢酸リチウム、酒石酸リチウム、リンゴ酸リチウム、クエン酸リチウムなどの有機酸などの、無機リチウム塩や有機リチウム塩などのリチウム塩を用いることが出来る。特に炭酸リチウムは、効果、入手容易性、価格の面から好ましい。
固形の凝結促進剤を用いる場合は、特性を妨げない粒径を用いることが好ましく、粒径は５０μｍ以下にするのが好ましい。
【００３１】
凝結遅延剤としては、公知の凝結遅延剤を用いることが出来る。凝結遅延剤の一例として、硫酸ナトリウム、重炭酸ナトリウム、酒石酸ナトリウム、リンゴ酸ナトリウム、クエン酸ナトリウム、グルコン酸ナトリウムなど有機酸などの、無機ナトリウム塩や有機ナトリウム塩などのナトリウム塩などを用いることが出来る。特に重炭酸ナトリウムや酒石酸ナトリウムは、効果、入手容易性、価格の面から好ましい。
【００３２】
凝結調整剤としてリチウム塩とナトリウム塩を用いる場合、リチウム塩とナトリウム塩の合量が、水硬性成分１００質量部に対して０．０５〜５質量部、さらに０．１〜２質量部、特に０．３０〜１．００質量部の範囲で添加することが好ましい。
【００３３】
本発明の自己流動性水硬性組成物の製造方法の一例を示す。
（製造例１）
１）アルミナセメントに含まれる酸化アルミニウム量及び酸化カルシウム量を測定し、
２）アルミナセメントは、酸化アルミニウム量と酸化カルシウム量の割合が数式（１）を満たす場合、製造に使用し、（測定したアルミナセメントが、酸化アルミニウム量と酸化カルシウム量の割合が数式（１）を満たさない場合、製造に使用しない。）、
３）数式（１）を満たすアルミナセメントと、ポルトランドセメントと、減水剤及び／又は増粘剤と、必要に応じて石膏などの水硬性成分、細骨材、高炉スラグなどの無機成分、消泡剤、凝結促進剤や凝結遅延剤などの凝結調整剤などの成分を、配合することにより、又は配合して攪拌機や混合機を用いて、混合攪拌することにより製造することができる。
【００３４】
本発明の自己流動性水硬性組成物の別の製造方法の一例を示す。
（製造例２）
１）アルミナセメントに含まれる酸化アルミニウム量及び酸化カルシウム量並びに、ポルトランドセメントに含まれる遊離酸化カルシウム量を測定し、
２）アルミナセメントは、酸化アルミニウム量と酸化カルシウム量の割合が数式（１）を満たす場合、製造に使用し（但し、アルミナセメントは、酸化アルミニウム量と酸化カルシウム量の割合が数式（１）を満たさない場合、製造に使用しない。）、
ポルトランドセメントは、ポルトランドセメント１００質量％中に含まれる遊離酸化カルシウム量が１．２３質量％以下のものを使用し（但し、ポルトランドセメントは、ポルトランドセメント１００質量％中に含まれる遊離酸化カルシウム量が１．２３質量％を超える場合、製造に使用しない。）、
３）数式（１）を満たすアルミナセメントと、遊離酸化カルシウム量が１．２３質量％以下のポルトランドセメントと、減水剤及び／又は増粘剤と、必要に応じて石膏などの水硬性成分、細骨材、高炉スラグなどの無機成分、消泡剤、凝結促進剤や凝結遅延剤などの凝結調整剤などの成分を、配合することにより、又は配合して攪拌機や混合機を用いて、混合攪拌することにより製造することができる。
【００３５】
本発明の自己流動性水硬性組成物の別の製造方法の一例を示す。
（製造例３）
１）アルミナセメントに含まれる酸化アルミニウム量及び酸化カルシウム量を測定し、
２）アルミナセメントは、酸化アルミニウム量と酸化カルシウム量の割合が数式（１）を満たす場合、製造に使用し（但し、アルミナセメントは、酸化アルミニウム量と酸化カルシウム量の割合が数式（１）を満たさない場合、製造に使用しない。）、
３）数式（１）を満たすアルミナセメントと、遊離酸化カルシウム量が１．２３質量％以下のポルトランドセメントと、減水剤及び／又は増粘剤と、必要に応じて石膏などの水硬性成分、細骨材、高炉スラグなどの無機成分、消泡剤、凝結促進剤や凝結遅延剤などの凝結調整剤などの成分を、配合することにより、又は配合して攪拌機や混合機を用いて、混合攪拌することにより製造することができる。
【００３６】
本発明の自己流動性水硬性組成物の製造方法において、酸化アルミニウム量と酸化カルシウム量の割合が数式（１）を満たさないアルミナセメント（アルミナセメントのロット）は、別の酸化アルミニウム量と酸化カルシウム量の割合が数式（１）を満たすアルミナセメント（別のアルミナセメントのロット）と混合し均質化して、酸化アルミニウム量と酸化カルシウム量の割合が数式（１）を満たすようにすることで、本発明に利用することができる。
【００３７】
本発明の自己流動性水硬性組成物の製造方法において、ポルトランドセメント１００質量％に含まれる遊離酸化カルシウム量が１．２３質量％を超えるポルトランドセメント（ポルトランドセメントのロット）は、別のポルトランドセメント１００質量％に含まれる遊離酸化カルシウム量が１．２３質量％以下のポルトランドセメント（別のポルトランドセメントのロット）と混合し均質化して、遊離酸化カルシウム量が１．２３質量％以下とすることで、本発明に利用することができる。
【００３８】
本発明により得られる自己流動性水硬性組成物は、所定量の水と混合して得られるスラリーのフロー値が、好ましくは１９０ｍｍ以上、さらに好ましくは２００ｍｍ以上、特に好ましくは２１０ｍｍ以上に調整されていることが、施工の容易さ及び平滑性の高い硬化体表面を得られやすいという理由により好ましい。
【００３９】
本発明により得られる自己流動性水硬性組成物は、所定量の水と混合して得られるスラリーのＳＬ値（Ｌ０）は、好ましくは４００ｍｍ以上、さらに好ましくは４２０ｍｍ以上、より好ましくは４４０ｍｍ以上、特に好ましくは４７０ｍｍ以上であり、ＳＬ値（Ｌ３０／Ｌ０）（但し、ＳＬ値のＬ３０の値を、ＳＬ値のＬ０の値で除した値）は、好ましくは０．９０以上、さらに好ましくは０．９１以上、より好ましくは０．９２以上、特に好ましくは０．９３以上に調整されていることが、施工の容易さ及び平滑性の高い硬化体表面を得られやすいという理由により好ましい。
【００４０】
本発明の自己流動性水硬性組成物は、所定量の水を配合し混練することによりスラリーを得ることが出来、例えば、自己流動性のセルフレベリング材として用いる場合、水は自己流動性水硬性組成物１００質量部に対し、９５〜１２０質量部、さらに９５〜１１５質量部、特に１００〜１１０質量部配合して、スラリーを得ることができる。
【００４１】
本発明の自己流動性水硬性組成物は、公知の方法でセルフレベリング材として施工することが出来る。例えば施工の一例として、特開２００１−０４０８６２号公報などに開示されている。
【００４２】
本発明の自己流動性水硬性組成物は、一般建築物の主に床下地調整に使用されるセルフレベリング材として用いることができる。
本発明のセルフレベリング材は、コンクリートの表面仕上げ材として広く使用することができ、一般の建築用左官材料、例えばＰータイル貼、長尺シート、じゅうたん、ウレタン等の合成樹脂塗り床の下地の施工にも使用することができる。
【００４３】
本発明の自己流動性水硬性組成物及び自己流動性水硬性組成物の製造方法より製造された自己流動性水硬性組成物と、水とを含む配合物又は混練物（スラリー）を硬化させてコンクリート硬化体を得ることができる。このコンクリート硬化体は、例えばＰータイル貼、長尺シート、じゅうたん、カーペット、フローリング、畳敷き、ウレタン等の合成樹脂塗り床の下地などの新築や補修工事に用いることができる。
【実施例】
【００４４】
以下、本発明を実施例に基づき、さらに詳細に説明する。但し、本発明は下記実施例により制限されるものでない。
【００４５】
（１）ブレーン比表面積の評価法：ＪＩＳ・Ｒ−５２０１に規定されているブレーン空気透過装置を使用して測定する。
（２）アルミナセメントに含まれる酸化アルミニウム量及び酸化カルシウム量の測定方法：ＪＩＳ  Ｒ  の「耐火物用アルミナセメントの化学分析方法」に記載の定量方法に従い測定する。
（３）ポルトランドセメント中に含まれる遊離酸化カルシウム量の測定方法：セメント協会標準試験方法ＪＣＡＳ・Ｉ−０１−１９９７遊離酸化カルシウムの定量方法に準拠して測定する。
【００４６】
（３）スラリーの評価：評価は、温度２０℃で行う。
・フロー値：  ＪＡＳＳ・１５Ｍ−１０３に準拠して測定する。厚さ５ｍｍのみがき板ガラスの上に内径５０ｍｍ、高さ５１ｍｍの塩化ビニル製パイプ（内容積１００ｍｌ）を置き練り混ぜたコンクリート組成物を充填した後、パイプを引き上げる。広がりが静止した後、直角２方向の直径を測定し、その平均値をフロー値とする。
・セルフレベリング性：  図１に示すＳＬ測定器を使用し、幅３０ｍｍ×高さ３０ｍｍ×長さ７５０ｍｍのレールに、先端より長さ１５０ｍｍのところに堰板を設け、混練直後のスラリーを所定量満たして成形する。成形直後に堰板を引き上げて、スラリーの流れの停止後に、標点（堰板の設置部）からスラリー流れの最短部までの距離を測定し、その値（ＳＬ値）をＬ０とする。
同様に成形後３０分後に堰板を引き上げて、スラリーの流れの停止後に、標点（堰板の設置部）からスラリー流れの最短部までの距離を測定し、その値（ＳＬ値）をＬ３０とする。
【００４７】
（４）表面状態（水浮き、骨材分離、白華の有無、凹凸、気泡痕）：
骨材分離は、（３）のセルフレベリング性において、スラリーの流れ停止後にスラリーの途中で骨材が停止していないかどうかを触診で観察する。
水浮きは、堰板引き上げ後のブリージング水がスラリー自体よりも早く流れて水分だけが長く流れていないかどうか、また、白華の有無、凹凸、及び気泡痕は、上記（２）で得られるスラリーを、３０ｃｍ×３０ｃｍのコンクリート板へ厚さ１０ｍｍで流し込み、硬化終了後、目視で観察した。評価は以下の通りとした。
○：無し、×：有り。
【００４８】
（５）使用材料：以下の材料を使用した。
１）水硬性成分
・アルミナセメント：ブレーン比表面積３，６００ｃｍ２／ｇ、モノカルシウムアルミネート含有量４５質量％。
・ポルトランドセメント：早強セメント、ブレーン比表面積４，５００ｃｍ２／ｇ。
・石膏：II型無水石膏、ブレーン比表面積３，３００ｃｍ２／ｇ。
２）無機成分
・高炉スラグ：ブレーン比表面積４，４００ｃｍ２／ｇ。
３）細骨材
・珪砂：４号珪砂（市販品）。
・廃ＦＣＣ触媒：（市販品）。
４）凝結調整剤
・炭酸リチウム（市販品）。
・重炭酸ナトリウム（市販品）。
・酒石酸ナトリウム（市販品）。
５）混和剤
・減水剤：ポリカルボン酸系減水剤（市販品）。
・増粘剤：メチルセルロース系増粘剤（市販品）。
・消泡剤：ポリエーテル系消泡剤（市販品）。
【００４９】
（アルミナセメントとポルトランドセメント）
アルミナセメントは表１に示す酸化アルミニウム量及び酸化カルシウム量を有するものを、ポルトランドセメントは表２に示す遊離酸化カルシウム量を有するものを用いた。
【００５０】
実施例１：水硬性組成物及びスラリーの調製、評価
水硬性成分として表１に示すアルミナセメント（ＡＣ−１）、表２に示すポルトランドセメント（ＨＣ−１〜ＨＣ−５）及び石膏、高炉スラグ、細骨材、減水剤、増粘剤、凝結調整剤、消泡剤とを表３に示す割合で配合し（総量：１．５ｋｇ）、ケミスタラーを用いて混練し、水硬性組成物を調整した。さらに水３９０ｇを加えて３分間混練して、スラリーを得た。水硬性組成物及びスラリーの調整は、２０℃で行った。スラリーのフロー値、ＳＬ値（Ｌ０）及びＳＬ値（Ｌ３０）と、スラリーの硬化体の表面状態について評価を行い、結果を表４に示す。
【００５１】
実施例２：水硬性組成物及びスラリーの調製、評価
アルミナセメントとして実施例１のアルミナセメント（ＡＣ−１）に代えて表１に示すアルミナセメント（ＡＣ−２）を用いた以外は、実施例と同様にして、水硬性組成物及びスラリーを調整した。スラリーのフロー値、ＳＬ値（Ｌ０）及びＳＬ値（Ｌ３０）と、スラリーの硬化体の表面状態について評価を行い、結果を表５に示す。
【００５２】
実施例３：水硬性組成物及びスラリーの調製、評価
アルミナセメントとして実施例１のアルミナセメント（ＡＣ−１）に代えて表１に示すアルミナセメント（ＡＣ−３）を用いた以外は、実施例と同様にして、水硬性組成物及びスラリーを調整した。スラリーのフロー値、ＳＬ値（Ｌ０）及びＳＬ値（Ｌ３０）と、スラリーの硬化体の表面状態について評価を行い、結果を表６に示す。
【００５３】
比較例１：水硬性組成物及びスラリーの調製、評価
アルミナセメントとして実施例１のアルミナセメント（ＡＣ−１）に代えて表１に示すアルミナセメント（ＡＣ−５）を用いた以外は、実施例と同様にして、水硬性組成物及びスラリーを調整した。スラリーのフロー値、ＳＬ値（Ｌ０）及びＳＬ値（Ｌ３０）と、スラリーの硬化体の表面状態について評価を行い、結果を表７に示す。
【００５４】
比較例２：水硬性組成物及びスラリーの調製、評価
アルミナセメントとして実施例１のアルミナセメント（ＡＣ−１）に代えて表１に示すアルミナセメント（ＡＣ−４）を用いた以外は、実施例と同様にして、水硬性組成物及びスラリーを調整した。スラリーのフロー値、ＳＬ値（Ｌ０）及びＳＬ値（Ｌ３０）と、スラリーの硬化体の表面状態について評価を行い、結果を表８に示す。
【００５５】
【表１】
2006240899.tif 000006
【００５６】
【表２】
2006240899.tif 000007
【００５７】
【表３】
2006240899.tif 000008
【００５８】
【表４】
2006240899.tif 000009
【００５９】
【表５】
2006240899.tif 000010
【００６０】
【表６】
2006240899.tif 000011
【００６１】
【表７】
2006240899.tif 000012
【００６２】
【表８】
2006240899.tif 000013
【００６３】
実施例１〜３の実験番号１−１から３−５では、用いるポルトランドセメントに含まれる遊離酸化カルシウム量に大きな影響を受けずに、フロー値が１９０ｍｍ以上、Ｌ０が４００ｍｍ以上、（Ｌ３０／Ｌ０）値が０．９０以上のスラリーを製造できた。
【図面の簡単な説明】
【００６４】
【図１】ＳＬ測定器を用いて、セルフレベリング性評価の概略示す図である。
【図１】
2006240899.tif 000018